(57)【特許請求の範囲】
【請求項１】
ベース樹脂に対して異種の高分子材料を前記ベース樹脂に混練してなり、所定の加工温度で加工すると共に発泡ガスを注入することで、前記ベース樹脂中に分散した前記異種の高分子材料の周囲から発泡させて発泡体を形成するための発泡樹脂組成物を発泡押出し、導体の外周に発泡絶縁体を被覆した発泡絶縁電線の製造方法であって、
前記ベース樹脂は、ポリオレフィン樹脂からなり、前記異種の高分子材料は、ポリブチレン、セルロース、酢酸セルロース、酪酢酸セルロース、ポリ乳酸のうちのいずれかからなり、前記異種の高分子材料の融点が前記ベース樹脂の融点と前記加工温度の範囲内にあることを特徴とする発泡絶縁電線の製造方法。
【請求項２】
ベース樹脂に対して異種の高分子材料を前記ベース樹脂に混練してなり、所定の加工温度で加工すると共に発泡ガスを注入することで、前記ベース樹脂中に分散した前記異種の高分子材料の周囲から発泡させて発泡体を形成するための発泡樹脂組成物を発泡押出し、導体の外周に発泡絶縁体を被覆した発泡絶縁電線の製造方法であって、
前記ベース樹脂は、ポリオレフィン樹脂からなり、前記異種の高分子材料は、ポリブチレン、セルロース、酢酸セルロース、酪酢酸セルロース、ポリ乳酸のうちのいずれかからなり、前記異種の高分子材料のガラス転移点が前記ベース樹脂の融点と前記加工温度の範囲内にあることを特徴とする発泡絶縁電線の製造方法。
【請求項３】
前記ベース樹脂と前記異種の高分子材料全体１００ｍａｓｓ％に対して、前記異種の高分子材料が０．１ｍａｓｓ％以上４５ｍａｓｓ％以下である請求項１又は２に記載の発泡絶縁電線の製造方法。
【請求項４】
前記発泡絶縁体の発泡度が５０％以上９０％以下である請求項１〜３に記載の発泡絶縁電線の製造方法。
【発明の詳細な説明】
【技術分野】
【０００１】
本発明は、ベース樹脂に異種の高分子材料を混練した発泡絶縁電線の製造方法に関するものである。
【背景技術】
【０００２】
近年の情報通信網の発達に伴い、通信用電線は高速化、大容量化が求められている。
【０００３】
高速化、大容量化を実現するため、高速伝送用電線では、外来ノイズに強い２芯１組の電線に正と負の電圧をかける差動伝送方式が採用されることが多い。
【０００４】
このような高速伝送用電線では、高周波での遅延時間差などの特性を向上させるため、絶縁体の低誘電率化が求められており、絶縁体を発泡させて、誘電率を低くする方法が一般に用いられている。
【０００５】
発泡絶縁体の誘電率は発泡度が高いほど低くなるため、高い発泡度が要求されている。
【０００６】
差動伝送方式では、２本の芯線が信号を伝達するのに要する時間の差（遅延時間差：スキュー）を小さくすることが求められている。
【０００７】
２本の芯線が信号を伝達する速度は、導体を被覆している発泡絶縁体の誘電率に依存するため、誘電率が均一すなわち発泡度が均一であることが必要になる。
【０００８】
理想的な発泡体は、気泡径が均一な気泡が均等に分布しているものである。
【０００９】
発泡度が同じならば、気泡径が小さいほど、発泡数は大きくなるため、個々の気泡の発泡度に対する寄与が小さくなる。
【００１０】
すなわち気泡径が小さく、気泡数が多い発泡体であれば、わずかな気泡数の変動は無視し得ることになる。
【００１１】
そのため、気泡径を均一に小さく揃えた気泡で構成された発泡体ほど、発泡度が均一なすなわち誘電率が均一な発泡絶縁体が得られると考えられている。
【００１２】
副次的な効果として、発泡径を均一に小さく揃えるほど、屈曲時の応力が分散しやすいため、機械的強度の安定性も向上すると期待できる。
【００１３】
以上のように、差動伝送方式に用いる電線用の発泡絶縁体は気泡径を小さく揃えて、発泡度を均一にすることが有効である。
【００１４】
上述のように、高速伝送のためには、導体を被覆する発泡絶縁体の誘電率が低いことが求められ、差動伝送方式では誘電率が均一であることを求められる。
【００１５】
更に、電線は曲げて使われることが多いため、発泡絶縁体には機械的強度が求められる。
【００１６】
以上から、差動伝送方式を採用する高速伝送用電線に用いられる発泡絶縁体は発泡度が高く、発泡度が均一で、気泡径が小さいことが求められる。
【００１７】
発泡絶縁体を形成する際の発泡方式としては、一般に、化学発泡剤を用いる方法（化学発泡）と、成形機（発泡押出機）の中で溶融樹脂中にガスを注入して成形機内外の圧力差によって発泡させる方法（物理発泡）がある。
【００１８】
化学発泡は簡便に発泡度変動の少ない発泡絶縁体が得られる利点はあるが、高い発泡度を達成することが困難なこと、発泡剤の残渣は誘電率が高いことが多いため発泡度に比較して発泡絶縁体の誘電率が大きくなるなどの問題がある。
【００１９】
このため、高速伝送用の電線やケーブルでは、物理発泡方式で製造された発泡絶縁体を用いることが多くなっている。
【先行技術文献】
【特許文献】
【００２０】
【特許文献１】特開２００５−２７１５０４号公報
【発明の概要】
【発明が解決しようとする課題】
【００２１】
物理発泡においては、発泡核剤と呼ばれる有機物・無機物の粒子をベース樹脂中に混合することが多いが、発泡核剤は、ベース樹脂よりも誘電率が高いことが多く、発泡度に比較して発泡絶縁体の誘電率が大きくなる、微粒子の発泡核剤は凝集力が強く、ベース樹脂中で凝集したまま存在するため、添加量と比較して、発泡核剤の粒子数が減少する、などの問題がある。
【００２２】
そのため、添加量に比較して気泡径が大きく、発泡度が低く、発泡度が不均一になってしまう問題が生じてしまうことがあった。
【００２３】
そこで、本発明の目的は、上記課題を解決し、気泡径が小さく、発泡度が高く、発泡度が均一で低誘電率な発泡絶縁体を製造可能な発泡絶縁電線の製造方法を提供することにある。
【課題を解決するための手段】
【００２４】
上記課題を達成するために、前記発泡核剤に比べて低誘電率であり、混練によってベース樹脂中に均一に分散する異種の高分子材料をベース樹脂に混練し、両者の物性の違いを利用しその界面で気泡を発生させ、気泡径が小さく、発泡度が高く、発泡度が均一で低誘電率である発泡絶縁体を製造することを鋭意検討し、本発明に至ったものである。
【００２５】
請求項１の発明は、ベース樹脂に対して異種の高分子材料を前記ベース樹脂に混練してなり、所定の加工温度で加工すると共に発泡ガスを注入することで、前記ベース樹脂中に分散した前記異種の高分子材料の周囲から発泡させて発泡体を形成するための発泡樹脂組成物を発泡押出し、導体の外周に発泡絶縁体を被覆した発泡絶縁電線の製造方法であって、前記ベース樹脂は、ポリオレフィン樹脂からなり、前記異種の高分子材料は、ポリブチレン、セルロース、酢酸セルロース、酪酢酸セルロース、ポリ乳酸のうちのいずれかからなり、前記異種の高分子材料の融点が前記ベース樹脂の融点と前記加工温度の範囲内にあることを特徴とする発泡絶縁電線の製造方法である。
【００２６】
請求項２の発明は、ベース樹脂に対して異種の高分子材料を前記ベース樹脂に混練してなり、所定の加工温度で加工すると共に発泡ガスを注入することで、前記ベース樹脂中に分散した前記異種の高分子材料の周囲から発泡させて発泡体を形成するための発泡樹脂組成物を発泡押出し、導体の外周に発泡絶縁体を被覆した発泡絶縁電線の製造方法であって、前記ベース樹脂は、ポリオレフィン樹脂からなり、前記異種の高分子材料は、ポリブチレン、セルロース、酢酸セルロース、酪酢酸セルロース、ポリ乳酸のうちのいずれかからなり、前記異種の高分子材料のガラス転移点が前記ベース樹脂の融点と前記加工温度の範囲内にあることを特徴とする発泡絶縁電線の製造方法である。
【００２７】
請求項３の発明は、前記ベース樹脂と前記異種の高分子材料全体１００ｍａｓｓ％に対して、前記異種の高分子材料が０．１ｍａｓｓ％以上４５ｍａｓｓ％以下である請求項１又は２に記載の発泡絶縁電線の製造方法である。
【００２８】
請求項４の発明は、前記発泡絶縁体の発泡度が５０％以上９０％以下である請求項１〜３に記載の発泡絶縁電線の製造方法である。
【発明の効果】
【００３１】
本発明によれば、気泡径が小さく、発泡度が高く、発泡度が均一で低誘電率な発泡絶縁体を製造可能な発泡絶縁電線の製造方法を提供できる。
【図面の簡単な説明】
【００３２】
【図１】本発明の一実施の形態に係る発泡絶縁電線の横断面図である。
【図２】本発明の発泡樹脂組成物を用いて発泡絶縁体を形成した同軸ケーブルの横断面図である。
【発明を実施するための形態】
【００３３】
以下、本発明の好適な実施の形態を添付図面にしたがって説明する。
【００３４】
まず、本発明の発泡樹脂組成物を説明する。
【００３５】
本実施の形態に係る発泡樹脂組成物は、ベース樹脂に対して異種の高分子材料を混練したものである。
【００３６】
ベース樹脂としては、ポリオレフィン樹脂やフッ素系樹脂を用いるとよい。
【００３７】
ポリオレフィン樹脂としては、ポリエチレン（ＰＥ）、ポリプロピレン（ＰＰ）、エチレン−プロピレン共重合体、インプラント型ＴＰＯ、エチレン−プロピレン−ブテン共重合体、エチレン−ブテン共重合体、エチレン−オクテン共重合体、エチレン−ヘキセン共重合体、エチレン−ペンテン共重合体などを用いるとよい。
【００３８】
ＰＥとしては、超高分子ＰＥ、高密度ＰＥ、中密度ＰＥ、低密度ＰＥ、直鎖状低密度ＰＥ、超低密度ＰＥなどが挙げられる。ＰＰとしては、ブロックポリプロピレン、ランダムポリプロピレン、アタクチックポリプロピレン、シンジオタクチックポリプロピレン、イソタクチックポリプロピレンなどが挙げられる。
【００３９】
フッ素系樹脂としては、ポリテトラフルオロエチレン（ＰＴＦＥ）、エチレン−テトラフルオロエチレン共重合体（ＥＴＦＥ）、テトラフルオロエチレン−ヘキサフルオロプロピレン共重合体（ＦＥＰ）、テトラフルオロエチレン−ペルフルオロアルコキシエチレン共重合体（ＰＦＡ）、ポリクロロトリフルオロエチレン（ＰＣＴＦＥ）、エチレン−クロロトリフルオロエチレン共重合体（ＥＣＴＦＥ）、ポリビニリデンフロライド（ＰＶＤＦ）、ポリビニルフロライド（ＰＶＦ）が挙げられる。これらを単独または複数種類組み合わせて用いるとよい。
【００４０】
特に低密度ＰＥと高密度ＰＥを混合した樹脂が好適である。
【００４１】
ベース樹脂としては、例えば、全樹脂組成物に対してＨＤＰＥ１０〜９０ｍａｓｓ％程度、ＬＤＰＥ９０〜１０ｍａｓｓ％程度を混合したものを用いるとよい。
【００４２】
本実施の形態では、全樹脂組成物に対してＨＤＰＥ０〜９９．９ｍａｓｓ％、ＬＤＰＥ９９．９〜０ｍａｓｓ％を混合したものを用いた。
【００４３】
ベース樹脂には、電気絶縁用途として添加可能な着色剤、酸化防止剤、粘度調整剤、補強材、充填剤、可塑剤（軟化剤）、加硫剤、加硫促進剤、架橋剤、架橋助剤、発泡助剤、加工助剤、老化防止剤、耐熱安定剤、耐候安定剤、帯電防止剤、滑剤、紫外線吸収剤、光安定剤、難燃剤、界面活性剤、相容化剤（相溶化剤）、その他の添加剤を適宜加えてもよい。
【００４４】
難燃剤としては、金属水酸化物、リン系難燃剤、シリコーン系難燃剤、窒素系難燃剤、ホウ酸化合物、モリブデン化合物などを挙げることができ、環境配慮の観点から金属水酸化物が好適である。金属水酸化物としては、水酸化マグネシウム、水酸化アルミニウム、水酸化カルシウムが挙げられ、難燃化効果の高い水酸化マグネシウムが好適である。
【００４５】
ベース樹脂をポリオレフィン樹脂とした場合には、異種の高分子材料としては、ポリブチレン、セルロース、酢酸セルロース、酪酢酸セルロース、ポリ乳酸が挙げられるが、これら以外であってもガラス転移点または融点がベース樹脂の融点から発泡樹脂組成物の加工温度の範囲内にあるものであれば用いることができる。
【００４６】
ここで、発泡樹脂組成物の加工温度とは、発泡押出機のネック部に穴を開け、熱電対を挿入して測定した押出機内の樹脂の温度のことである。
【００４７】
異種の高分子材料は、混合される全樹脂組成物１００ｍａｓｓ％に対して、０．１ｍａｓｓ％以上４５ｍａｓｓ％以下添加されるとよい。
【００４８】
これは、異種の高分子材料の添加量（濃度）が０．１ｍａｓｓ％未満であると、気泡径および発泡度が異種の高分子材料未添加の場合と同等となることが多く、４５ｍａｓｓ％を超えると、電気特性や機械的強度に悪影響を与えることが多いためである。
【００４９】
異種の高分子材料の添加量は、全樹脂組成物に対して、好ましくは０．５ｍａｓｓ％以上４０ｍａｓｓ％以下であり、より好ましくは１ｍａｓｓ％以上２５ｍａｓｓ％以下であるが、これに限られず、発泡樹脂組成物を用いて作製する発泡絶縁体の厚さ、発泡度、要求される各種特性に応じて適宜選択するようにすればよい。
【００５０】
本実施の形態に係る発泡樹脂組成物の製造方法を説明する。
【００５１】
本実施の形態に係る発泡樹脂組成物の製造方法では、異種の高分子材料を、ベース樹脂に混練する。
【００５２】
異種の高分子材料のベース樹脂への添加方法については多数の方法が考えられるが、一例として、ドライブレンド方式、マスターバッチ（ＭＢ）方式やフルコンパウンド方式が挙げられる。
【００５３】
ドライブレンド方式では、異種の高分子材料とベース樹脂を直接、成形機（例えば、発泡押出機）へ供給する。
【００５４】
ＭＢ方式では、例えば、異種の高分子材料をベース樹脂の一部またはベース樹脂を構成する樹脂材料の一部またはベース樹脂と全く別の樹脂に混練機などを用いて混合してＭＢを作製し、作製したＭＢと異種の高分子材料を含まないベース樹脂とを成形機（例えば、発泡押出機）内で混合して発泡樹脂組成物を得る。
【００５５】
フルコンパウンド方式では、任意の方法でベース樹脂に異種の高分子材料が所定量混練されたフルコンパウンドを作製し、作製したフルコンパウンドを成形機（例えば、発泡押出機）へ供給する。
【００５６】
以上に挙げたものが代表的な異種の高分子材料とベース樹脂の混練方法であるが、異種の高分子材料とベース樹脂の混練方法について特に規定するものではない。
【００５７】
本実施の形態に係る発泡樹脂組成物の作用を説明する。
【００５８】
異種の高分子材料とベース樹脂を混練することで、ベース樹脂と異種の高分子材料の界面が生じる。
【００５９】
発泡樹脂組成物の加工時には、発泡ガスが異種の高分子材料とベース樹脂に溶解する。
【００６０】
発泡樹脂組成物が発泡押出機から押し出されて冷却される際には、異種の高分子材料のガラス化または結晶化はベース樹脂の結晶化よりも早く生じる。
【００６１】
異種の高分子材料のガラス化または結晶化に伴い、異種の高分子材料に溶解していた発泡ガスは異種の高分子材料から追い出される。
【００６２】
その結果、異種の高分子材料との界面付近のベース樹脂の発泡ガス濃度が高まる。そのため、この領域において気泡が発生しやすくなり、界面が気泡の発生する起点となると考えられる。
【００６３】
すなわち、従来有機物・無機物の微粒子を発泡核剤に用いていた場合に生じていた微粒子の添加量に比較して気泡径が大きく、発泡度が不均一で、発泡度が低くなってしまう問題が生じることなく、気泡径が小さく、発泡度が均一で、発泡度が高く、低誘電率である、発泡樹脂体（発泡絶縁体）を製造することが可能である。
【００６４】
次に、本発明の発泡樹脂組成物を用いた発泡絶縁電線を説明する。
【００６５】
図１は、本実施の形態に係る発泡絶縁電線の横断面図である。
【００６６】
図１に示すように、発泡絶縁電線１は、導体２と、導体２の外周に被覆された発泡絶縁体３とからなる。
【００６７】
導体２は、単線あるいは撚線の銅線からなる。導体２としては、銅線以外にもアルミニウム線、銀線、各種合金線や、場合によってはチューブ状導体も用いることができる。また、表面にアルミニウム、銀、錫、その他任意の種類のめっきを施してもよい。アルミニウム線の表面に銅を被覆した銅被覆アルミニウム線を用いることも可能である。
【００６８】
発泡絶縁体３は、本発明の発泡樹脂組成物を成形機（例えば、発泡押出機）に投入すると共に、発泡ガスを成形機の内部に圧入して発泡押出をして、導体２の外周に押出被覆したものであり、多数の気泡を含有する。
【００６９】
発泡絶縁体３は、単一層でも複数の発泡層を組み合わせてもかまわない。更に、発泡絶縁体３の内周部、外周部に、発泡していない、または発泡層と比較して発泡度が小さい被覆層を形成してもよい。
【００７０】
発泡絶縁体３の発泡度は、５０％以上９０％以下であるとよい。これは、発泡絶縁体３の発泡度が５０％未満であると、発泡絶縁体３の誘電率が高くなってしまい、９０％を超えると機械的強度が低くなることが多いためである。しかしながら、本発明はこれに限らず、発泡絶縁体３の要求される各種特性に応じて適宜変更可能である。
【００７１】
本実施の形態に係る発泡絶縁電線１では、発泡絶縁体３は、本発明の発泡樹脂組成物からなるため、気泡径が小さく、発泡度が均一で、発泡度が高く、低誘電率である。
【００７２】
すなわち、本実施の形態に係る発泡絶縁電線１は、低スキューであり、高速伝送用電線として好適である。
【００７３】
また、本発明は、発泡絶縁電線１に限らずケーブル（例えば、同軸ケーブル）にも適用である。
【００７４】
図２に示すように、本実施の形態に係る同軸ケーブル２１は、発泡絶縁体３の内周部、外周部に、発泡していないまたは発泡絶縁体３と比較して発泡度が小さい内部スキン層２２、外部スキン層２３をそれぞれ形成し、外部スキン層２３の外周に外部導体２４、シース２５を順次形成したものである。
【００７５】
外部導体２４は、用途や必要性能に応じて極細金属線による横巻、編組、金属微粒子の焼付け、あるいは金属箔・金属板の巻付けなどを任意に選択することができる。
【００７６】
また、内部スキン層２２、あるいは外部スキン層２３を省略することも可能である。
【００７７】
シース２５の材質は、ポリエチレン、ポリプロピレンといったポリオレフィンやフッ素樹脂、ポリ塩化ビニルなど任意の材料を用いることができ、必要に応じて着色剤、酸化防止剤、粘度調整剤、補強材、充填剤、可塑剤（軟化剤）、加硫剤、加硫促進剤、架橋剤、架橋助剤、発泡助剤、加工助剤、老化防止剤、耐熱安定剤、耐候安定剤、帯電防止剤、滑剤、紫外線吸収剤、光安定剤、難燃剤、界面活性剤、相容化剤（相溶化剤）、その他の添加剤を適宜加えてもよい。
【００７８】
本実施の形態に係る同軸ケーブル２１は、その発泡絶縁体３に本発明の発泡樹脂組成物を用いているため、図１の発泡絶縁電線１と同様に、低スキューである。
【００７９】
ここでは、一例として同軸ケーブル２１を説明したが、これに限定されるものではなく、その構造は任意である。
【実施例】
【００８０】
本発明の実施例と比較例を以下に示す。
【００８１】
実施例および比較例で試作した発泡絶縁電線の製造条件と目標値を表１に示す。
【００８２】
【表１】
0005581722.tif 000002
【００８３】
実施例、比較例で使用している単軸混練機については、以下の通りである。
口径：４０ｍｍ
Ｌ／Ｄ：２９
【００８４】
「気泡径」については、まず、試作した発泡絶縁電線から、十分に間隔（１０００ｍ以上）を空けて採取した５試料断面をＳＥＭ（日立ハイテクノロジーズ社製：ＳＮ−３０００）にて撮影する。
【００８５】
その後、画像解析ソフト（三谷商事製：ＷｉｎＲＯＯＦ）に基準スケールを読み込ませて、画素（ピクセル）あたりの長さを算出させた上で、撮影したＳＥＭ画像を読み込ませ、主に手動で気泡外郭を指定し、気泡面積を算出させると共に、同面積の円を仮定した場合の直径（円相当径）を計算した。
【００８６】
撮影した５枚のＳＥＭ画像のそれぞれに含まれる気泡の平均円相当径と、５枚のＳＥＭ画像全てに含まれる気泡の平均円相当径を算出した。
【００８７】
気泡径１００μｍ以下を合格（○）とし、それ以外を不合格（×）とした。
【００８８】
「発泡度変動」については、電線試作時の発泡度データから、全て同一の長さ（１００００ｍ）部分の発泡度の変動値を比較した。
【００８９】
具体的には、発泡絶縁電線の試作時に、静電容量と外径を１ｓ間隔で測定しておき、導体径、外径、静電容量、ベース樹脂の比誘電率より、各瞬間の発泡度を算出する。
【００９０】
算出した発泡度の最大値と最低値が、平均値に対してどの程度変動しているかを求め、これを発泡度の変動値とした。
【００９１】
実施例と比較例では、平均発泡度が６０％になるように製造していることから、変動値のみを表示した。
【００９２】
発泡度５９．０〜６１．０％を合格（○）とし、それ以外を不合格（×）とした。
【００９３】
実施例、比較例の構成と評価結果を表２、表３に示す。
【００９４】
【表２】
0005581722.tif 000003
【００９５】
【表３】
0005581722.tif 000004
【００９６】
ベース樹脂の融点が異種の高分子材料の融点を下回る実施例１とベース樹脂の融点が異種の高分子材料の融点を上回る比較例１とを比べると気泡径、発泡度変動の全てにおいて実施例１が優れている。
【００９７】
これは実施例１では、樹脂の押出成形の際に、異種の高分子材料の結晶化がベース樹脂の結晶化よりも早く生じ、異種の高分子材料から発泡ガスが追い出されて、異種の高分子材料との界面付近のベース樹脂の発泡ガス濃度が高まり、気泡が発生するのに対し、比較例１では、異種の高分子材料とベース樹脂の結晶化の順序が逆であるために界面付近で気泡が発生しなかったためであると考えられる。
【００９８】
樹脂核剤濃度を１ｍａｓｓ％とした実施例２と比較例２，樹脂核剤濃度を２０ｍａｓｓ％とした実施例３と比較例３、樹脂核剤濃度を４５ｍａｓｓ％とした実施例４と比較例４を比較しても、同様のことが言える。
【００９９】
発泡樹脂組成物の加工温度が異種の高分子材料の融点を上回る実施例５と発泡樹脂組成物の加工温度が異種の高分子材料の融点を下回る比較例５とを比べると気泡径、発泡度変動の全てにおいて実施例５が優れている。
【０１００】
これは実施例５では、樹脂の押出成形の際に、異種の高分子材料に発泡ガスが溶解し、気泡が発生するのに対して、比較例５では、異種の高分子材料に発泡ガスが溶解せず気泡が発生しないためであると考えられる。
【０１０１】
樹脂核剤濃度を１ｍａｓｓ％とした実施例６と比較例６、樹脂核剤濃度を２０ｍａｓｓ％とした実施例７と比較例７、樹脂核剤濃度を４５ｍａｓｓ％とした実施例８と比較例８を比較しても、同様のことが言える。
【０１０２】
以上から、混練によってベース樹脂中に均一に分散する異種の高分子材料をベース樹脂に混練し、両者の物性の違いを利用してその界面で気泡を発生させる本発明によれば、簡便な方法で、低コストで、発泡度が高く、気泡径が小さい発泡樹脂（発泡絶縁体）を製造可能な発泡樹脂組成物が得られることがわかる。
【０１０３】
したがって、本発明の発泡樹脂組成物を用いて発泡絶縁体を形成することにより、高速伝送用電線を製造することができる。
【符号の説明】
【０１０４】
１  発泡絶縁電線
２  導体
３  発泡絶縁体
【図１】
0005581722.tif 000005
【図２】
0005581722.tif 000006